(57)【要約】【課題】「ふんわりとした嵩高感」を感じられつつ、「柔らかさ」と「滑らかさ」にも優れる多プライのティシュペーパーを提供する。【解決手段】  ３プライのティシュペーパーであって、グリセリン及び１，３−プロパンジオールを６．１質量％以上１２．６質量％以下含有し、グリセリンと１，３−プロパンジオールとの比が１：０．０７以上１：０．１８以下であり、各層の坪量が１３．４ｇ／ｍ2以上１６．０ｇ／ｍ2以下であり、外層の紙厚が６４μｍ以上７６μｍ以下であり、外層のＭＭＤが５．０以上６．１以下であり、中層の紙厚が４９μｍ以上５９μｍ以下であり、中層のＭＭＤが５．８以上７．１以下であり、３プライでの紙厚が１９３μｍ以上２２７μｍ以下であり、縦方向の乾燥強度縦が３０１ｃＮ／２５ｍｍ以上４１４ｃＮ／２５ｍｍ以下であり、横方向の乾燥強度が８９ｃＮ／２５ｍｍ以上１２５ｃＮ／２５ｍｍ以下であり、横方向の湿潤引張強度／横方向の乾燥引張強度が０．４０以上０．５４以下である、ティシュペーパーにより解決される。【選択図】なし【特許請求の範囲】
【請求項１】
３プライのティシュペーパーであって、
グリセリン及び１，３−プロパンジオールを６．１質量％以上１２．６質量％以下含有し、グリセリンと１，３−プロパンジオールとの比が１：０．０７以上１：０．１８以下であり、
製品時の各層の坪量が１３．４ｇ／ｍ2以上１６．０ｇ／ｍ2以下であり、
外層の紙厚が６４μｍ以上７６μｍ以下であり、外層のＭＭＤが５．０以上６．１以下であり、
中層の紙厚が４９μｍ以上５９μｍ以下であり、中層のＭＭＤが５．８以上７．１以下であり、
３プライでの紙厚が１９３μｍ以上２２７μｍ以下であり、
縦方向の乾燥強度が３０１ｃＮ／２５ｍｍ以上４１４ｃＮ／２５ｍｍ以下であり、
横方向の乾燥強度が８９ｃＮ／２５ｍｍ以上１２５ｃＮ／２５ｍｍ以下であり、
横方向の湿潤引張強度／横方向の乾燥引張強度が０．４０以上０．５４以下である、
ことを特徴とするティシュペーパー。
【請求項２】
縦方向の乾燥紙力が１８２ｃＮ／２５ｍｍ以上２４７ｃＮ／２５ｍｍ以下であり、横方向の乾燥紙力が９０ｃＮ／２５ｍｍ以上１２９ｃＮ／２５ｍｍ以下である外層原紙と、
縦方向の乾燥紙力が９６ｃＮ／２５ｍｍ以上１５３ｃＮ／２５ｍｍ以下であり、横方向の乾燥紙力が４９ｃＮ／２５ｍｍ以上８３ｃＮ／２５ｍｍ以下である中層原紙と、
が積層された三層構造をなし、
かつ、外層原紙の縦方向の乾燥紙力に対する中層原紙の縦方向の乾燥紙力の比が０．４７超０．６６未満であり、外層原紙の横方向の乾燥紙力に対する中層原紙の横方向の乾燥紙力の比が０．５１超０．６７未満ある、
積層シートの表裏面に対して、
グリセリンと１，３−プロパンジオールとを含み、グリセリンと１，３−プロパンジオールの質量比が１：０．０７以上１：０．１８以下である保湿薬液を、グリセリンと１，３−プロパンジオールが絶対時に６．１質量％以上１２．６質量％以下含有するように、付与する、
ことを特徴とするティシュペーパー製品の製造方法。
【請求項３】
保湿薬液を付与する前に行う第一カレンダー加工工程と、
保湿薬液を付与した後に行う第二カレンダー加工工程と、
ロータリー式のインターフォルダによって折り畳みを行う折り加工工程と、を有する請求項２記載のティシュペーパー製品の製造方法。
【発明の詳細な説明】
【技術分野】
【０００１】
本発明は、ティシュペーパーに関し、特に、保湿剤が塗布されているティシュペーパーに関する。
【背景技術】
【０００２】
ティシュペーパーは、２プライが主流であるが、近年、３プライや４プライといった多プライで厚み感のあるものの需要も高まりつつある。
このような多プライのティシュペーパーは、製品価格が高い高級タイプに属する製品とされることが多く、このような製品群のティシュペーパーは、特に「ふんわりとした嵩高感」と「表面の滑らかさ」と「柔らかさ」とが高く要求される。
【０００３】
そして、多プライ構造の場合、各プライの米坪を高めると、各プライの相乗によって紙厚を容易に厚くすることができ、厚み感や嵩高さを発現させることができる。しかし、このように各プライの米坪を高めると、柔らかさや滑らかな品質が得られない。
また、抄紙時に低密度となるように原紙を製造すると、ふんわりとした嵩のある原紙が得られるが、多プライ構造では積層過程等において繊維間空隙がつぶされやすく、箱詰めに至る製品化までに嵩が減少してしまうことがある。また、原紙の低密度化は、表面の繊維が疎となるため滑らかさも悪化しやすい。
【先行技術文献】
【特許文献】
【０００４】
【特許文献１】特開２０１３−１８８９２１
【特許文献２】特開５４７２５８６号公報
【発明の概要】
【発明が解決しようとする課題】
【０００５】
本発明は、上記課題を解決し、「ふんわりとした嵩高感」を感じられつつ、「柔らかさ」と「滑らかさ」にも優れる多プライのティシュペーパーを提供することにある。
【課題を解決するための手段】
【０００６】
上記課題を解決するための手段は次記のとおりである。
上記課題を解決した第一の手段は、
３プライのティシュペーパーであって、
グリセリン及び１，３−プロパンジオールを６．１質量％以上１２．６質量％以下含有し、グリセリンと１，３−プロパンジオールとの比が１：０．０７以上１：０．１８以下であり、
製品時の各層の坪量が１３．４ｇ／ｍ2以上１６．０ｇ／ｍ2以下であり、
外層の紙厚が６４μｍ以上７６μｍ以下であり、外層のＭＭＤが５．０以上６．１以下であり、
中層の紙厚が４９μｍ以上５９μｍ以下であり、中層のＭＭＤが５．８以上７．１以下であり、
３プライでの紙厚が１９３μｍ以上２２７μｍ以下であり、
縦方向の乾燥強度が３０１ｃＮ／２５ｍｍ以上４１４ｃＮ／２５ｍｍ以下であり、
横方向の乾燥強度が８９ｃＮ／２５ｍｍ以上１２５ｃＮ／２５ｍｍ以下であり、
横方向の湿潤引張強度／横方向の乾燥引張強度が０．４０以上０．５４以下である、
ことを特徴とするティシュペーパーである。
【０００７】
上記課題を解決した第二の手段は、
縦方向の乾燥紙力が１８２ｃＮ／２５ｍｍ以上２４７ｃＮ／２５ｍｍ以下であり、横方向の乾燥紙力が９０ｃＮ／２５ｍｍ以上１２９ｃＮ／２５ｍｍ以下である外層原紙と、
縦方向の乾燥紙力が９６ｃＮ／２５ｍｍ以上１５３ｃＮ／２５ｍｍ以下であり、横方向の乾燥紙力が４９ｃＮ／２５ｍｍ以上８３ｃＮ／２５ｍｍ以下である中層原紙と、
が積層された三層構造をなし、
かつ、外層原紙の縦方向の乾燥紙力に対する中層原紙の縦方向の乾燥紙力の比が０．４７超０．６６未満であり、外層原紙の横方向の乾燥紙力に対する中層原紙の横方向の乾燥紙力の比が０．５１超０．６７未満ある、
積層シートの表裏面に対して、
グリセリンと１，３−プロパンジオールとを含み、グリセリンと１，３−プロパンジオールの質量比が１：０．０７以上１：０．１８以下である保湿薬液を、グリセリンと１，３−プロパンジオールが絶対時に６．１質量％以上１２．６質量％以下含有するように、付与する、
ことを特徴とするティシュペーパー製品の製造方法である。
【０００８】
第３の手段は、
保湿薬液を付与する前に行う第一カレンダー加工工程と、
保湿薬液を付与した後に行う第二カレンダー加工工程と、
ロータリー式のインターフォルダによって折り畳みを行う折り加工工程と、を有する上記第２の手段に係るティシュペーパー製品の製造方法。
【発明の効果】
【０００９】
以上のとおり、本発明によれば、「ふんわりとした嵩高感」を感じられつつ、「柔らかさ」と「滑らかさ」にも優れる多プライのティシュペーパーが提供される。
【図面の簡単な説明】
【００１０】
【図１】ＭＭＤの測定方法を説明するための図である。
【図２】実施形態に係る試験例の結果を示す第一のグラフである。
【図３】実施形態に係る試験例の結果を示す第二のグラフである。
【発明を実施するための形態】
【００１１】
以下、本発明の実施形態を説明する。
〔ティシュペーパー〕
本実施形態に係るティシュペーパーは、３プライのティシュペーパーである。つまり、三枚が重ねられて一組となっているティシュペーパーである。
この本実施形態に係る３プライのティシュペーパーは、グリセリン及び１，３−プロパンジオールを６．１質量％以上１２．６質量％以下含有し、そのグリセリンと１，３−プロパンジオールとの比が１：０．０７以上１：０．１８以下である。
【００１２】
グリセリン及び１，３−プロパンジオールの含有率は、紙中比率であり、絶乾時におけるティシュペーパーの質量に対するグリセリン及び１．３−プロパンジオールの質量の割合である。なお、絶乾時とは、温度６５℃、湿度１０％で恒量となるまで乾燥させた状態である。また、グリセリンと１，３−プロパンジオールとの比は、質量比である。
【００１３】
なお、ティシュペーパー中に、グリセリンと１，３−プロパンジオール以外に公知の助剤が含有されてもよい。助剤の例としては、ソルビトール等の保湿補助成分、ティシュペーパー中の水分の保持性を高めるための、親水性高分子ゲル化剤、界面活性剤や柔軟性向上剤、滑らかさの発現を補助する流動パラフィンなどの油性成分、その他、保湿剤の安定化、塗布性を向上させるための乳化剤、防腐剤、消泡剤等が挙げられる。なお、保湿補助成分、水分の保持性を高める親水性高分子ゲル化剤等の成分の配合量は、「ふんわりとした嵩高感」、「柔らかさ」及び「表面の滑らかさ」に過度の影響を及ぼさない程度とする。具体的には、１．０質量％以下、好ましくは０．６質量％以下、より好ましくは０．５質量％以下とするのがよい。
【００１４】
ここで、本実施形態に係るティシュペーパーは、グリセリン及び１，３−プロパンジオールを含有するが、従来一般的にティシュペーパーに用いられる薬液は、グリセリンのみを主たる効果成分としている。グリセリンの吸湿効果によって、紙中の水分率を高めることで、しっとり感と柔らかさを高めている。しかし、グリセリンのみの従来品は、吸湿効果のみに頼るため、「ウェット感」、「湿り感」、「ベタツキ感」といった薬剤塗布感も高く、結果として「滑らかさ」と「ふんわり感」が感じられがたいことがある。本実施形態に係る１，３−プロパンジオールは、その配合によって「柔らかさ」が高まるが、表面はさらっとした感触となる。ゆえに、本実施形態のティシュペーパーは、グリセリンによる効果と１，３−プロパンジオールとの効果によって、「柔らかさ」と「ふんわりとした嵩高感」と「表面の滑らかさ」とを高めることができる。
そして、係る効果は、３プライの層構造と坪量、紙厚、ＭＭＤ及び紙力との構成と上記のグリセリン及び１，３−プロパンジオールの含有率とグリセリンと１，３−プロパンジオールとの質量比とが相まって効果が顕著となる。
【００１５】
その本実施形態のティシュペーパーの各層の坪量は１３．４ｇ／ｍ2以上１６．０ｇ／ｍ2以下である。各層の坪量がこの範囲内であると「柔らかさ」と「ふんわりとした嵩高感」と「表面の滑らかさ」が顕著となる。特に、坪量が高いと紙が固くなり、低いと柔らかくなる傾向があるため、坪量は「柔らかさ」への影響が大きいと考えられる。なお、坪量は、ＪＩＳ  Ｐ  ８１２４（１９９８）に基づいて測定した値である。
【００１６】
また、本実施形態のティシュペーパーは、外層の紙厚が６４μｍ以上７６μｍ以下であり、外層のＭＭＤが５．０以上６．１以下である。なお、外層とは、３層構造の両外面に位置する各層を意味する。但し、各外層は、必ずしも同一の構成である必要はない。そして、外層の紙厚及びＭＭＤがこの範囲内であると「柔らかさ」と「ふんわりとした嵩高感」と「表面の滑らかさ」が顕著となる。外層の外側面は、肌に直接触れる面を構成する。
【００１７】
外層の外側面には薬液が塗布され、外側面から内部へ薬液が浸透する。このため、薬液の保湿効果と薬液の滑らかな物性により「柔らかさ」と「表面の滑らかさ」の効果を奏する。また外層は薬液を含むため、カレンダー処理等の外層の外側面への外圧により紙は平滑化され、表面に塗布される薬液は均一化して表面が滑らかになり、より一層の「表面の滑らかさ」が発現する。
【００１８】
ＭＭＤは、表面の滑らかさを表す一つの指標であり、この範囲であると十分な「滑らかさ」を感じるものとなる。但し、ＭＭＤによって測定される表面の滑らかさは、繊維の粗密も少なからず影響する。そして、その繊維の粗密は、紙の密度、つまり紙厚と坪量とも関係する。その一方で、紙の密度は「ふんわり感」と「柔らかさ」に影響する。すなわち、外層において、坪量に加えて、ＭＭＤ及び紙厚が所定の範囲であることにより、機械的な各構成とグリセリン等の薬剤の構成とが複雑に影響して、「柔らかさ」と「ふんわりとした嵩高感」と「表面の滑らかさ」が顕著となると考えられる。
【００１９】
他方で、本実施形態のティシュペーパーは、中層の紙厚が４９μｍ以上５９μｍ以下であり、中層のＭＭＤが５．８以上７．１以下である。中層の紙厚及びＭＭＤがこの範囲内であると「柔らかさ」と「ふんわりとした嵩高感」と「表面の滑らかさ」が顕著となる。中層は、肌に直接触れる面を構成しないが、上記のとおりＭＭＤによって測定される表面の滑らかさは、繊維の粗密が少なからず影響し、その繊維の粗密は、紙の密度、つまり紙厚と坪量とも関連する。また、中層の表面性は、外層との擦れや一体性にも影響がある。したがって、ＭＭＤ、坪量及び紙厚は「ふんわり感」と「柔らかさ」に関係する。中層において、坪量に加えて、ＭＭＤ及び紙厚が所定の範囲であることにより、機械的な各構成とグリセリン等の薬剤の構成とが複雑に影響して、「柔らかさ」と「ふんわりとした嵩高感」と「表面の滑らかさ」が顕著となると考えられる。
【００２０】
また、特に本実施形態のティシュペーパーは、外層に比して中層が薄い。中層は、外層に比べ薬液含有量が少ない傾向となる。薬液が含有されない場合もある。このため、中層は薬液による保湿効果の影響が小さく、カレンダー処理等の外圧による厚み方向の潰れが少ない。例えば、３層積層構造とするにあたって２回のカレンダー処理を経ても中層原紙の密度は低く維持できる。このため、ふんわりとした嵩高感の効果を発現する。そして、外層と中層との紙厚の差及び紙厚の差に起因する密度差、密度差に起因する水分率の差によって官能性の効果が顕著に高まると考えられる。
【００２１】
なお、外層及び中層の紙厚は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定した値とする。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試験片を測定台の上におき、プランジャーをゆっくりと下ろしそのときのゲージを読み取る。測定時には、金属製のプランジャーの端子（直径１０ｍｍの円形の平面）が紙平面に対し垂直に当たるように留意する。なお、この紙厚測定時の荷重は、約７０ｇｆである。紙厚は、部位を変えてこの測定を１０回行って得られた測定値の平均値とする。試験片は、３プライを各層に剥がして採取する。
【００２２】
ＭＭＤ（平均摩擦係数の変動）は、平均摩擦係数からどれだけ変動があるかという変動の度合いを示す値であり、滑らかさの指標でもある。数値が小さいほど滑らかとされる。測定は、カトーテック株式会社製の摩擦感テスターＫＥＳ−ＳＥ又はその相当機を用いて測定される。測定方法は、図１に示すように、摩擦子の接触面を所定方向に２０ｇ／ｃｍの張力が付与された測定試料の表面に対して２５ｇの接触圧で接触させながら、張力が付与された方向と略同じ方向に速度０．１ｃｍ／ｓで２ｃｍ移動させて行う。なお、摩擦係数を摩擦距離（移動距離＝２ｃｍ）で除した値がＭＭＤである。なお、摩擦子は、標準付属の１０ｍｍ角のピアノワイヤセンサーとする。この摩擦子は、直径０．５ｍｍのピアノ線Ｐを２０本隣接させてなり、長さ及び幅がともに１０ｍｍとなるように形成された接触面を有している。接触面には、先端が２０本のピアノ線Ｐ（曲率半径０．２５ｍｍ）で形成された単位膨出部が形成されている。ＭＭＤの測定は、各面について１０回測定し、その平均値とする。なお、試験片は、紙厚と同様に３プライを各層に剥がして採取する。また、外層のＭＭＤは、３プライの層のうち、肌に直接触れる外面側を測定する。測定は、縦方向、横方向の各５回、合計１０回行い、その測定値の平均値をＭＭＤとする。中層のＭＭＤは、表裏の平均値とする。測定は、表裏の縦方向、横方向において各５回、合計２０回行い、その平均値をＭＭＤとする。
【００２３】
他方、本実施形態のティシュペーパーは、３プライでの紙厚が１９３μｍ以上２２７μｍ以下である。３プライのような多プライ構造では、紙厚は、特に「柔らかさ」と「ふんわり感」に影響を及ぼしやすい。本実施形態のティシュペーパーでは、紙厚がこの範囲内であると「柔らかさ」と「ふんわりとした嵩高感」と「表面の滑らかさ」が顕著となる。
【００２４】
他方、本実施形態のティシュペーパーは、縦方向の乾燥強度が３０１ｃＮ／２５ｍｍ以上４１４ｃＮ／２５ｍｍ以下である。縦方向の乾燥強度がこの範囲内であると「柔らかさ」と「ふんわりとした嵩高感」と「表面の滑らかさ」が顕著となる。また、使用に耐える十分な強度の範囲にある。
【００２５】
また、横方向の乾燥強度は、８９ｃＮ／２５ｍｍ以上１２５ｃＮ／２５ｍｍ以下である。横方向の乾燥強度がこの範囲内であると「柔らかさ」と「ふんわりとした嵩高感」と「表面の滑らかさ」が顕著となる。また、使用に耐える十分な強度の範囲にある。さらに、定かではないが、「横方向の乾燥引張強度」は、「柔らかさ」、「ふんわり感」といった個別の官能性ではなく、総括的な「肌ざわり」の官能性に影響がある。被験者に対して「柔らかさ」、「ふんわり感」といった具体的な評価基準ではなく、試料に対して自由に触れさせた後に「肌ざわり」という総合的な評価基準でティシュペーパーの良い悪いを評価させた際に、この「肌ざわり」の評価と「横方向の乾燥強度」とに一定の相関があることが知見されている。
【００２６】
また、本実施形態のティシュペーパーは、横方向の湿潤引張強度／横方向の乾燥引張強度が０．４０以上０．５４以下である。なお、この値は３プライのままの測定値である。このような強度差であることにより、洟をかむ際などに、乾燥時から湿潤時へと変化する使用態様において、使用者が「丈夫さ（強度・安心感）」を感じるようになる。さらに、そのような使用態様における紙の強さの変化が感じられがたくなり、使用の際に「滑らかさ」の感じ方に影響する。
なお、紙の縦方向とは、ＭＤ方向とも呼ばれ、抄紙の際の流れ方向である。紙の横方向は、ＣＤ方向とも呼ばれ、抄紙の際の流れ方向（ＭＤ方向）に直行する方向である。
【００２７】
また、本発明に係るティシュペーパーの乾燥引張強度は、ＪＩＳ Ｐ ８１１３に基づいて測定した値であり、次のようにして測定した値である。試験片は縦・横方向ともに巾２５ｍｍ（±０．５ｍｍ）×長さ１５０ｍｍ程度に裁断したものを用いる。ティシュペーパーは複数プライのまま測定する。試験機は、ミネベア株式会社製ロードセル引張り試験機ＴＧ−２００Ｎ及びこれに相当する相当機を用いる。なお、つかみ間隔１００ｍｍ、引張速度は１００ｍｍ／ｍｉｎに設定する。測定は、試験片の両端を試験機のつかみに締め付け、紙片を上下方向に引張り荷重をかけ、紙が破断する時の指示値（デジタル値）を読み取る手順で行う。縦方向、横方向ともに各々５組の試料を用意して各５回ずつ測定し、その測定値の平均を各方向の乾燥引張強度とする。
【００２８】
また、本発明に係るティシュペーパーの湿潤引張強度は、ＪＩＳ  Ｐ  ８１３５（１９９８）に基づいて測定した値であり、次のようにして測定した値である。試験片は縦・横方向ともに巾２５ｍｍ（±０．５ｍｍ）×長さ１５０ｍｍ程度に裁断したものを用いる。ティシュペーパーは複数プライの場合は複数プライのまま測定する。試験機は、ミネベア株式会社製ロードセル引張り試験機ＴＧ−２００Ｎ及びこれに相当する相当機を用いる。なお、つかみ間隔１００ｍｍ、引張速度は５０ｍｍ／ｍｉｎに設定する。試験片は、１０５℃の乾燥機で１０分間のキュアリングを行ったものを用いる。試験片の両端を試験機のつかみに締め付けた後、水を含ませた平筆を用い、試験片の中央部に約１０ｍｍ幅で水平に水を付与し、その後、直ちに紙片に対して上下方向に引張り荷重をかけ、紙が破断する時の指示値（デジタル値）を読み取る手順で測定を行う。縦方向、横方向ともに各々５組の試料を用意して各５回ずつ測定し、その測定値の平均を各方向の湿潤引張強度とする。
【００２９】
乾燥引張強度及び湿潤引張強度の調整は、乾燥紙力増強剤や湿潤紙力増強剤を紙料或いは湿紙に内添することにより行うことができる。乾燥紙力増強剤としては、澱粉、ポリアクリルアミド、ＣＭＣ（カルボキシメチルセルロース）若しくはその塩であるカルボキシメチルセルロースナトリウム、カルボキシメチルセルロースカルシウム、カルボキシメチルセルロース亜鉛等を用いることができる。湿潤紙力増強剤としては、ポリアミドポリアミンエピクロルヒドリン樹脂、尿素樹脂、酸コロイド・メラミン樹脂、熱架橋性塗工ＰＡＭ等を用いることができる。なお、乾燥紙力増強剤を内添する場合、パルプスラリーに対する添加量は、１．０ｋｇ／パルプｔ以下程度である。また、湿潤紙力増強剤は、カチオン性のものが望ましく、そのパルプスラリーに対する添加量は、５．０〜２０．０ｋｇ／パルプｔ程度である。
【００３０】
ティシュペーパーを構成する繊維素材は、パルプ繊維であり、ティシュペーパーに用いられるＮＢＫＰ（針葉樹クラフトパルプ）及びＬＢＫＰ（広葉樹クラフトパルプ）であるのが望ましい。古紙パルプが配合されていてもよいが、古紙パルプは「柔らかさ」を発現させがたいことから、バージンパルプのＮＢＫＰとＬＢＫＰのみから構成されているのが極めて望ましい。配合割合としては、質量比でＮＢＫＰ：ＬＢＫＰ＝２５：７５〜４０：６０である。この範囲であると洟かみに必要な紙力と「ふんわりとした嵩高感」を感じられつつ、「柔らかさ」と「滑らかさ」を顕著に感じられるものとすることができる。
【００３１】
他方、本実施形態にかかるティシュペーパーでは、縦方向の伸び率が、８．５％以上１２．４％以下であるのが望ましい。伸び率がこの範囲にあると、洟かみの際などの使用時に十分な強度及び使用感を発現し易くなる。また、伸び率は、表面に微細なクレープを有するティシュペーパーの表面性とも関係があり、表面の「滑らかさ」を発現させやすい。なお、この伸び率は、ＪＩＳ  Ｐ  ８１１３（１９９８）の引張試験に従って測定した値をいう。測定装置としては、ミネベア株式会社製「万能引張圧縮試験機  ＴＧ−２００Ｎ」が挙げられる。また、伸び率は、ティシュペーパー原紙の抄紙時におけるクレープ率により調整することができる。
【００３２】
〔ティシュペーパーの製造方法〕
本実施形態に係るティシュペーパー及び、このティシュペーパーを束にして包装するなどした製品は、次の製造手順によって製造することができる。まず、抄紙設備で抄紙したクレープを有する単層のティシュペーパー原紙を巻き取って一次原反ロールを形成する。次いで、この一次原反ロールを三つ、プライマシンとも称される積層設備にセットし、各々の一次原反ロールから単層の連続シートを繰出して３層に積層した後、適宜にスリットするなどして巻き取り二次原反ロールを製造する。次いで、この二次原反ロールを用いて、インターフォルダとも称される折畳み設備などにおいて積層束を形成する。次いで、この積層束を適宜の大きさに裁断する等した後、箱詰めなど包装して、ティシュペーパーに係る製品とする。このティシュペーパーを製品化する一連の製造工程又は、工程間に別途に薬剤付与設備を設けて、ティシュペーパー原紙にグリセリンと１，３−プロパンジオールとを含む保湿薬液を外添により付与する。なお、ティシュペーパー原紙に対する保湿薬液の付与は、一方面から行なってもよいが、両面の滑らかさを均一にし易いことから、両面塗布とするのが望ましい。特に、保湿薬液の付与は、ティシュペーパー原紙を積層した積層の連続シートの状態において行うのが特に望ましい。積層状態の連続シートに付与したほうがプライ全体としての強度低下が少なく操業性において望ましく、また、肌に触れる両外層に確実に保湿薬液を付与することができる。
【００３３】
保湿薬液の付与は、具体的には、プライマシンやインターフォルダいずれかの設備に、フレキソ印刷機、グラビア印刷機等のロール転写装置、スプレー塗布装置などの薬液塗布装置を組み込んで行ってもよいし、これらの装置をプライマシンやインターフォルダとは別途の設備として行ってもよい。
【００３４】
保湿薬液は、例えば、グリセリン、１，３−プロパンジオール及び適宜の助剤を、水などの適宜の溶媒を用いて、塗布方法に応じた粘度に調整することができる。
【００３５】
折り加工を行うインターフォルダは、マルチスタンド式、スタンド式、折板式とも称される折板によって折り加工を行う設備であってもよいし、ロータリー式とも称される一対のフォールディングロールで折り加工を行う設備であってもよい。但し、ロータリー式のインターフォルダであるのが望ましい。３プライ以上の多プライ構造のティシュペーパー製品の場合、積層数が多く各層のずれが発生しやすくなるが、ロータリー式のインターフォルダは、連続シートに加わる張力が他の設備に比して弱いことなどから、各層のずれが発生しがたく、折品質も良好としやすい。よって、特に加工時に「ふんわり感」を低下させがたい。
【００３６】
本実施に係るティシュペーパー及びその製品の製造するにあたって用いるティシュペーパー原紙は、次のものであるのが望ましい。外層を構成する外層原紙は、縦方向の乾燥紙力が１８２ｃＮ／２５ｍｍ以上２４７ｃＮ／２５ｍｍ以下であり、横方向の乾燥紙力が９０ｃＮ／２５ｍｍ以上１２９ｃＮ／２５ｍｍ以下であるのが望ましい。また、中層原紙は、縦方向の乾燥紙力が９６ｃＮ／２５ｍｍ以上１５３ｃＮ／２５ｍｍ以下であり、横方向の乾燥紙力が４９ｃＮ／２５ｍｍ以上８３ｃＮ／２５ｍｍ以下であるのが望ましい。さらに、原紙のクレープ率は、外層原紙において、１４〜１６％、中層原紙においては１６〜１８％であるのが望ましい。外層原紙と中層原紙とにおいて、紙力の差を付与するには、抄紙時における紙力剤の添加量の調整、坪量及び紙厚等を調整すればよい。なお、本発明に係る各原紙の乾燥引張強度及び湿潤引張強度は、試験片を抄紙設備で抄紙した１プライの原紙とすること以外は、上述のティシュペーパーの乾燥引張強度及びティシュペーパーの湿潤引張強度と同様にして測定する。
【００３７】
これら外層原紙及び中層原紙を用いる場合には、中層原紙を中層として外層原紙を両外層とした三層構造の積層シートの状態として、その表裏面に対して、保湿薬液を付与するのがよい。
【００３８】
また、三層構造の積層シートは、特に、中層原紙の縦方向の乾燥紙力に対する外層原紙の縦方向の乾燥紙力の比が０．４７超０．６６未満であり、中層原紙の横方向の乾燥紙力に対する外層原紙の横方向の乾燥紙力の比が０．５１超０．６７未満あるのがよい。なお、両外層原紙は、必ずしも同一の物性組成である必要はないが、その場合に、各外層と中層が、すべて上記の関係を満たすのが望ましい。つまり、中層原紙が、いずれの外層原紙に対しても、上記の比となっているのがよい。
【００３９】
この三層構造の積層シートに対して、グリセリンと１，３−プロパンジオールとを含み、グリセリンと１，３−プロパンジオールの質量比が１：０．０７以上１：０．１８以下である保湿薬液を、絶対時に６．１質量％以上１２．６質量％以下含有するように、付与する。絶対時とは、製造されたティシュペーパーを温度６５℃、湿度１０％で恒量となるまで乾燥させた状態である。また、含有するとは、紙中比率を意味し、ティシュペーパーの質量に対するグリセリン及び１．３プロパンジオールの質量の割合である。このような含有割合にするには、例えば、保湿薬液における、グリセリン及び１．３プロパンジオールと水の比率を１：５．４４〜１：５．６１に調整し、これを原紙質量の７．５質量％以上１３．０質量％以下、付与すればよい。但し、グリセリンと１，３−プロパンジオールが絶対時に６．１質量％以上１２．６質量％以下含有するようにするには、必ずしもこの方法及び数値範囲に限定されるわけではない。なお、保湿薬液のグリセリンと１，３−プロパンジオールの質量比は、製品の絶乾時においてもほぼ維持される。また、保湿薬液中には、本発明の効果を妨げない範囲で、グリセリンと１，３−プロパンジオール以外の公知の助剤を含有させてもよい。その含有量は、助剤全体で薬液中に５質量％以下程度である。助剤の例としては、ソルビトール等の保湿補助成分、ティシュペーパー中の水分の保持性を高めるための、親水性高分子ゲル化剤、界面活性剤や柔軟性向上剤、滑らかさの発現を補助する流動パラフィンなどの油性成分、その他、保湿剤の安定化、塗布性を向上させるための乳化剤、防腐剤、消泡剤等が挙げられる。なお、保湿補助成分、水分の保持性を高める親水性高分子ゲル化剤等の成分の配合量は、「ふんわりとした嵩高感」、「柔らかさ」及び「表面の滑らかさ」に過度の影響を及ぼさない程度とする。具体的には、１．０質量％以下、好ましくは０．６質量％以下、より好ましくは０．５質量％以下とするのがよい。
【００４０】
本実施形態に係るティシュペーパー製品の製造方法では、各原紙の乾燥紙力に対する製品の乾燥紙力が適度に低下し、縦方向ではおおむね２７．６％以上４２．７％以下の範囲で低下し、横方向ではおおむね５８．１％以上７５．６％以下の範囲で低下する。また、保湿薬液付与後から蒸散や吸湿等によって紙中の水分量が一定となり、その結果、上記の実施形態に係る物性・組成の「ふんわりとした嵩高感」を感じられつつ、「柔らかさ」と「滑らかさ」を顕著に感じられるティシュペーパーが製造される。
【００４１】
さらに、特に、本実施形態のティシュペーパー製品を製造するにあたっては、インターフォルダとして、ロータリー式のインターフォルダを用いるのがよい。また、積層シートに対してカレンダー加工を行うのが望ましい。積層シートに対してカレンダー加工を行うことで、外層及び中層の紙厚差を生じさせやすくなる。また、特に、ロータリー式のインターフォルダで折り加工を行う場合には、インターフォルダ内で、保湿薬液を付与するようにするのが望ましい。さらに、保湿薬液を付与する前に第一カレンダー加工工程を行い、保湿薬液を付与した後に第二カレンダー加工工程を行うようにすると、「ふんわりとした嵩高感」を感じられつつ、「柔らかさ」と「滑らかさ」を顕著に感じられるティシュペーパーとしやすい。
【００４２】
次いで、以上説明の本実施形態に係るティシュペーパーについて、さらに、「実施例」において特にその効果について説明する。
【実施例】
【００４３】
本発明に係るティシュペーパー及び本発明とは異なるティシュペーパーに係る試料を作成し、「ふんわりとした嵩高感」、「柔らかさ」及び「表面の滑らかさ」を評価項目として、下記官能試験を行なった。各試料の物性値・組成値等は、下記のとおり測定した。各試料の物性値・組成値及び試験結果は、下記表１及び表２示されるとおりである。
〔坪量〕
ＪＩＳ  Ｐ  ８１２４（１９９８）に従って測定した。
〔紙厚〕
ＪＩＳ  Ｐ  ８１１１（１９９８）の条件下で、ダイヤルシックネスゲージ（厚み測定器）「ＰＥＡＣＯＣＫ  Ｇ型」（尾崎製作所製）を用いて上述の厚みの測定方法に従って測定した。
〔密度〕
３プライでの坪量（１プライの坪量×３）と３プライの紙厚とから算出した。単位はｇ／ｃｍ3、小数点２桁で表した。３プライの紙厚は、各層に剥離しない状態で、各層の紙厚を測定するのと同様に行った。
【００４４】
〔乾燥引張強度〕
ＪＩＳ  Ｐ  ８１１３（１９９８）の引張試験に従って測定した。
試験片は縦・横方向ともに巾２５ｍｍ（±０．５ｍｍ）×長さ１５０ｍｍ程度に裁断したものを用いた。ティシュペーパーは複数プライの場合は複数プライのまま測定した。試験機は、ミネベア株式会社製ロードセル引張り試験機ＴＧ−２００Ｎを用いた。つかみ間隔が１００ｍｍに設定した。測定は、試験片の両端を試験機のつかみに締め付け、紙片を上下方向に引張り荷重をかけ、紙が破断する時の指示値（デジタル値）を読み取る手順で行った。引張速度は１００ｍｍ／ｍｉｎとした。縦方向、横方向ともに各々５組の試料を用意して各５回ずつ測定し、その測定値の平均を各方向の乾燥引張強度とした。（試料の調整は、ＪＩＳ  Ｐ  ８１１１（１９９８））
【００４５】
〔湿潤引張強度〕
ＪＩＳ  Ｐ  ８１３５（１９９８）の引張試験に従って測定した。
試験片は縦・横方向ともに巾２５ｍｍ（±０．５ｍｍ）×長さ１５０ｍｍ程度に裁断したものを用いた。ティシュペーパーは複数プライの場合は複数プライのまま測定した。試験機は、ミネベア株式会社製ロードセル引張り試験機ＴＧ−２００Ｎを用いた。つかみ間隔が１００ｍｍに設定した。測定は、１０５℃の乾燥機で１０分間のキュアリングを行った試験片の両端を試験機のつかみに締め付け、次に、水を含ませた平筆を用い、試験片の中央部に約１０ｍｍ幅で水平に水を付与し、その後、直ちに紙片に対して上下方向に引張り荷重をかけ、紙が破断する時の指示値（デジタル値）を読み取る手順で行った。引張速度は５０ｍｍ／ｍｉｎとした。縦方向、横方向ともに各々５組の試料を用意して各５回ずつ測定し、その測定値の平均を各方向の湿潤引張強度とした。
【００４６】
〔伸び率〕
ＪＩＳ  Ｐ  ８１１３（１９９８）の引張試験に従って、ミネベア株式会社製ロードセル引張り試験機ＴＧ−２００Ｎを用い、上記乾燥引張強度に係る試料及び測定手順に準じて測定した。
【００４７】
〔ソフトネス〕
ＪＩＳ  Ｌ  １０９６  Ｅ法に準じたハンドルオメータ法に従って測定した。但し、試験片は１００ｍｍ×１００ｍｍの大きさとし、クリアランスは５ｍｍとして実施した。１プライで縦方向、横方向の各々５回ずつ測定し、その全１０回の平均値を、ｃＮ／１００ｍｍを単位として表した。ソフトネスは、柔らかさの指標の一つである。
【００４８】
〔ＭＭＤ〕
上述のＭＭＤの測定方法に従って測定した。すなわち、カトーテック株式会社製の摩擦感テスター  ＫＥＳ−ＳＥを用い、標準付属の１０ｍｍ角のピアノワイヤセンサーにて、ＭＭＤを測定した。測定条件は、試料を所定方向に２０ｇ／ｃｍの張力が付与された状態で固定し、その測定試料の表面に対して接触子を２５ｇの接触圧で接触させながら、張力が付与された方向と略同じ方向に速度０．１ｃｍ／ｓで２ｃｍ移動させて行った。１プライで縦方向、横方向の各々５回ずつ測定し、その全１０回の平均値を、無次元の単位として表した。ＭＭＤは、滑らかさの指標の一つである。
【００４９】
〔グリセリン及び１．３プロパンジオールの含有量〕
グリセリン及び１．３プロパンジオールの含有量は、紙中比率であり、絶乾時の試料の質量に対するグリセリン及び１．３プロパンジオールの質量の割合である。絶乾時とは、温度６５℃、湿度１０％で恒量となるまで乾燥させた状態である。
【００５０】
〔官能試験〕
評価者を３０人とし、比較例１を基準試料として、その基準試料との比較で「ふんわりとした嵩高感」、「柔らかさ」、「表面の滑らかさ」及びについて、「大変優れている」と感じたものについて「５」、「優れている」と感じたものについて「４」、「優れるとも劣るとも言えない」と感じたものについては「３」、「悪い」と感じたものについては「２」、「非常に悪い」と感じたものについては「１」と評価し、各評価者の平均点を算出したものを評価値とした。
【００５１】
また、「総合評価」は、「肌触りが良く、購入意向が大変高い」と感じたものについては「５」、「肌触りが良く、購入意向が高い」と感じたものについては「４」、「肌触りは普通で、購入意向が高いとも低いとも言えない」と感じたものについては「３」、「肌触りに劣り、購入意向が低い」と感じたものについては「２」、「肌触りが非常に劣り、購入意向はほぼない」と感じたものについては「１」と評価したもので、各評価者の平均点を算出したものを評価値とした。なお、比較例１は、薬剤を含有する４プライの市販製品であり市場価格が非常に高い最高級品のカテゴリーに属するものである。
【００５２】
【表１】
2018171254.tif 000002
【００５３】
【表２】
2018171254.tif 000003
【００５４】
〔試験結果〕
表１は、グリセリンと１，３プロパンジオールの含有量を変更した試験結果をまとめたものである。表２は、グリセリンと１，３プロパンジオールの比及び含有量を変更した試験結果をまとめたものである。また、表１の官能評価をグラフ化したものが図２であり、表２の官能評価をグラフ化したものが図３である。
【００５５】
表１及び図２に示されるとおり、比較例３、実施例で１〜５及び比較例４は、グリセリンと１，３プロパンジオールの比が１：０．０７で固定され、グリセリンと１，３プロパンジオールの含有量が異なっている。これらを比較してみると、本発明の実施例である含有量６．１〜１２．６質量％の範囲で、「柔らかさ」、「滑らかさ」、「ふんわり感」が比較例１（基準品）と比べ顕著に優れる結果となった。また、実施例は、３プライであるが、４プライの比較例１よりも優れる結果が得られた。また、１，３プロパンジオールを含まない比較例２は、基準紙料である比較例１より劣る結果となっている。
【００５６】
次に表２及び図３に示されるとおり、比較例５〜比較例９、実施例６〜１２は、グリセリンと１，３プロパンジオールの比と含有量とが異なっている。これらを比較してみると、本発明に係る含有量の範囲において、特に本発明に係るグリセリンと１，３プロパンジオールの比において、「柔らかさ」、「滑らかさ」、「ふんわり感」が比較例１（基準品）と比べ顕著に優れる結果となった。
【００５７】
これらのことから、本発明のティシュペーパーの構成を採ることにより、「柔らかさ」、「滑らかさ」、「ふんわり感」において顕著に優れるといえる。
【図１】
2018171254.tif 000004
【図２】
2018171254.tif 000005
【図３】
2018171254.tif 000006